(57)【特許請求の範囲】
【請求項１】
溶媒および／または樹脂中に１次粒子で分散することができ、
前記１次粒子が、無機粒子の表面に有機基を有している有機無機複合粒子であって、
前記有機無機複合粒子は、アルカリ土類金属を含む金属水酸化物と、炭酸源と、前記有機化合物とを水熱合成させることにより得られ、
負の複屈折性を有することを特徴とする、粒子。
【請求項２】
前記無機粒子が、アルカリ土類金属を含む炭酸塩からなることを特徴とする、請求項１に記載の粒子。
【請求項３】
前記１次粒子は、前記無機粒子が有機化合物により表面処理されることにより得られ、
前記有機化合物は、
前記無機粒子の表面と結合可能な結合基と、
前記有機基である疎水基および／または親水基と
を含むことを特徴とする、請求項１または２に記載の粒子。
【請求項４】
アスペクト比が、１０００以下であることを特徴とする、請求項１〜３のいずれかに記載の粒子。
【請求項５】
最大長さが、２００μｍ以下であることを特徴とする、請求項１〜４のいずれかに記載の粒子。
【請求項６】
前記炭酸源が、蟻酸および／または尿素であることを特徴とする、請求項１〜５のいずれかに記載の粒子。
【請求項７】
ｐＨ調整剤の存在下で、水熱合成させることを特徴とする、請求項１〜６のいずれかに記載の粒子。
【請求項８】
前記溶媒によって湿式分級されていることを特徴とする、請求項１〜７のいずれかに記載の粒子。
【請求項９】
前記溶媒と、
前記溶媒に、１次粒子で分散されている請求項１〜８のいずれかに記載の粒子と
を含むことを特徴とする、粒子分散液。
【請求項１０】
前記樹脂と、
前記樹脂に、１次粒子で分散されている請求項１〜８のいずれかに記載の粒子と
を含むことを特徴とする、粒子分散樹脂組成物。
【請求項１１】
請求項１０に記載の粒子分散樹脂組成物から形成されていることを特徴とする、樹脂成形体。
【請求項１２】
光学フィルムであることを特徴とする、請求項１１に記載の樹脂成形体。
【発明の詳細な説明】
【技術分野】
【０００１】
本発明は、粒子、粒子分散液、粒子分散樹脂組成物および樹脂成形体、詳しくは、光学用途を含む種々の用途に用いられる粒子分散液、粒子分散樹脂組成物および樹脂成形体と、それらに分散される粒子とに関する。
【背景技術】
【０００２】
従来より、ナノメーターサイズの粒子（ナノ粒子）が、光学材料に用いられることが知られている。
【０００３】
例えば、ＳｉＯ２またはＴｉＯ２などからなる金属酸化物微粒子と有機修飾剤とを水熱合成することにより、有機修飾微粒子を得ることが提案されている（例えば、特許文献１参照。）。
【先行技術文献】
【特許文献】
【０００４】
【特許文献１】特開２００５−１９４１４８号公報
【発明の概要】
【発明が解決しようとする課題】
【０００５】
上記した用途に用いられる粒子には、優れた光学特性に加え、種々の特性が要求される。
【０００６】
本発明の目的は、優れた光学特性や優れた分散性を有する粒子、粒子分散液、粒子分散樹脂組成物および樹脂成形体を提供することにある。
【課題を解決するための手段】
【０００７】
上記目的を達成するために、本発明の粒子は、溶媒および／または樹脂中に１次粒子で分散することができ、前記１次粒子が、無機粒子の表面に有機基を有している有機無機複合粒子であって、負の複屈折性を有することを特徴としている。
【０００８】
また、本発明の粒子では、前記無機粒子が、アルカリ土類金属を含む炭酸塩および／またはアルカリ土類金属を含む複合酸化物からなることが好適である。
【０００９】
また、本発明の粒子では、前記１次粒子は、前記無機粒子が有機化合物により表面処理されることにより得られ、前記有機化合物は、前記無機粒子の表面と結合可能な結合基と、前記有機基である疎水基および／または親水基とを含むことが好適である。
【００１０】
また、本発明の粒子では、アスペクト比が、１０００以下であることが好適である。
【００１１】
また、本発明の粒子では、最大長さが、２００μｍ以下であることが好適である。
【００１２】
また、本発明の粒子では、水熱合成により得られることが好適である。
【００１３】
また、本発明の粒子では、前記無機粒子を形成する無機化合物と、前記有機化合物とを水熱合成させることが好適である。
【００１４】
また、本発明の粒子では、アルカリ土類金属を含む金属水酸化物と、炭酸源と、前記有機化合物とを水熱合成させることが好適である。
【００１５】
また、本発明の粒子では、前記炭酸源が、蟻酸および／または尿素であることが好適である。
【００１６】
また、本発明の粒子では、アルカリ土類金属を含む金属水酸化物と、金属錯体と、前記有機化合物とを水熱合成させることが好適である。
【００１７】
また、本発明の粒子では、ｐＨ調整剤の存在下で、水熱合成させることが好適である。
【００１８】
また、本発明の粒子では、前記有機基を含む有機化合物中で、前記無機粒子を形成する無機化合物を高温処理することにより得られることが好適である。
【００１９】
また、本発明の粒子では、前記溶媒によって湿式分級されていることが好適である。
【００２０】
また、本発明の粒子分散液は、前記溶媒と、前記溶媒に、１次粒子で分散されている上記した粒子とを含むことを特徴としている。
【００２１】
また、本発明の、粒子分散樹脂組成物は、前記樹脂と、前記樹脂に、１次粒子で分散されていることを特徴としている。
【００２２】
また、本発明の樹脂成形体は、上記した粒子分散樹脂組成物から形成されていることを特徴としている。
【００２３】
また、本発明の樹脂成形体は、光学フィルムであることが好適である。
【発明の効果】
【００２４】
本発明の粒子は、溶媒および／または樹脂中に１次粒子で分散することができるので、溶媒および／または樹脂に対する分散性が優れている。
【００２５】
そのため、本発明の粒子分散液、粒子分散樹脂組成物および樹脂成形体では、粒子が良好な均一性で分散している。
【００２６】
その結果、本発明の樹脂成形体は、優れた光学特性を確保することができる。
【図面の簡単な説明】
【００２７】
【図１】図１は、実施例１のＦＥ−ＳＥＭ写真の画像処理図を示す。
【図２】図２は、比較例２のＦＥ−ＳＥＭ写真の画像処理図を示す。
【図３】図３は、実施例１７のＴＥＭ写真の画像処理図を示す。
【図４】図４は、参考例２９のＦＥ−ＳＥＭ写真の画像処理図を示す。
【図５】図５は、比較例３のＦＥ−ＳＥＭ写真の画像処理図を示す。
【図６】図６は、参考例４７のＦＥ−ＳＥＭ写真の画像処理図を示す。
【図７】図７は、参考例５５のＴＥＭ写真の画像処理図を示す。
【図８】図８は、比較例４のＴＥＭ写真の画像処理図を示す。
【図９】図９は、実施例５６のＦＥ−ＳＥＭ写真の画像処理図を示す。
【図１０】図１０は、調製例１の粒子分散液における粒子の粒度分布を示す。
【図１１】図１１は、参考例３６の粒子が分散されている樹脂成形体の断面のＦＥ−ＳＥＭ写真の画像処理図を示す。
【図１２】図１２は、比較例２の粒子が分散されている樹脂成形体の断面のＦＥ−ＳＥＭ写真の画像処理図を示す。
【図１３】図１３は、参考例３６の粒子が分散されている光学フィルムの断面のＦＥ−ＳＥＭ写真の画像処理図を示す。
【図１４】図１４は、比較例２の粒子が分散されている光学フィルムの断面のＦＥ−ＳＥＭ写真の画像処理図を示す。
【発明を実施するための形態】
【００２８】
本発明の粒子は、溶媒および／または樹脂中に１次粒子で分散することができ、その１次粒子が、無機粒子の表面に有機基を有している有機無機複合粒子であって、負の複屈折性を有している。
【００２９】
具体的には、１次粒子は、無機粒子が有機化合物により表面処理される有機無機複合粒子として得られる。
【００３０】
すなわち、無機粒子を形成する無機化合物（無機原料）は、負の複屈折性（マイナス複屈折性）を有しており、例えば、アルカリ土類金属を含む炭酸塩、および／または、アルカリ土類金属を含む複合酸化物が挙げられる。
【００３１】
アルカリ土類金属としては、例えば、ベリリウム（Ｂｅ）、マグネシウム（Ｍｇ）、カルシウム（Ｃａ）、ストロンチウム（Ｓｒ）、バリウム（Ｂａ）、ラジウム（Ｒａ）などが挙げられる。好ましくは、マグネシウム、ストロンチウムが挙げられる。アルカリ土類金属は、単独使用または２種以上併用することができる。
【００３２】
アルカリ土類金属を含む炭酸塩としては、具体的には、炭酸ベリリウム、炭酸マグネシウム、炭酸カルシウム、炭酸ストロンチウム、炭酸バリウム、炭酸ラジウムなどが挙げられる。これら炭酸塩は、単独使用または２種以上併用することができる。
【００３３】
アルカリ土類金属を含む複合酸化物としては、例えば、チタン酸アルカリ土類金属塩、鉄酸アルカリ土類金属塩、スズ酸アルカリ土類金属塩、ジルコン酸アルカリ土類金属塩などの金属酸アルカリ土類金属塩が挙げられる。複合酸化物は、単独使用または２種以上併用することができる。好ましくは、チタン酸アルカリ土類金属塩が挙げられる。
【００３４】
チタン酸アルカリ土類金属塩としては、例えば、チタン酸ベリリウム、チタン酸マグネシウム、チタン酸カルシウム、チタン酸ストロンチウム、チタン酸バリウム、チタン酸ラジウムなどが挙げられる。チタン酸アルカリ土類金属塩は、単独使用または２種以上併用することができる。
【００３５】
有機化合物は、例えば、無機粒子の表面に疎水性および／または親水性を付与する疎水化有機化合物および／親水化有機化合物であって、具体的には、無機粒子の表面と結合可能な結合基と、疎水基および／または親水基とを含んでいる。
【００３６】
結合基としては、無機粒子の種類に応じて適宜選択され、例えば、カルボキシル基、リン酸基（−ＰＯ（ＯＨ）２、ホスホノ基）、アミノ基、スルホ基などの官能基が挙げられる。
【００３７】
これら結合基は、有機化合物に１つあるいは複数含まれていてもよい。
【００３８】
疎水化有機化合物における疎水基として、例えば、炭素数４〜２０の炭化水素基が挙げられ、例えば、アルキル基、アルケニル基、アルキニル基、シクロアルキル基、シクロアルケニルアルキレン基、アリール基、アラルキル基などが挙げられる。
【００３９】
アルキル基としては、例えば、ブチル、イソブチル、ｓｅｃ−ブチル、ｔ−ブチル、ペンチル、イソペンチル、ネオペンチル、ヘキシル、へプチル、オクチル、２−エチルへキシル、３，３，５−トリメチルヘキシル、イソオクチル、ノニル、イソノニル、デシル、イソデシル、ウンデシル、ドデシル、トリデシル、テトラデシル、ペンタデシル、ヘキサデシル、ヘプタデシル、オクタデシル、ノナデシル、イコシルなどの、炭素数４〜２０の直鎖または分岐アルキル基などが挙げられる。好ましくは、炭素数６〜１８の直鎖または分岐アルキル基が挙げられる。
【００４０】
アルケニル基としては、例えば、ヘキセニル、オクテニル、ノネニル、デセニル、ウンデセニル、ドデセニル、テトラデセニル、ヘキサデセニル、オクタデセニル、イコセニルなどの炭素数４〜２０のアルケニル基が挙げられる。
【００４１】
アルキニル基としては、例えば、ヘキシニル、ヘプチニル、オクチニル、デシニル、ウンデシニル、ドデシニル、トリデシニル、テトラデシニル、ペンタデシニル、ヘキサデシニル、ヘプタデシニル、オクタデシニルなどの炭素数４〜２０のアルキニル基が挙げられる。
【００４２】
シクロアルキル基としては、例えば、シクロヘキシル、シクロヘプチル、シクロオクチル、シクロノニル、シクロデシル、シクロウンデシル、シクロドデシルなどの炭素４〜２０のシクロアルキル基が挙げられる。
【００４３】
シクロアルケニルアルキレン基としては、例えば、ノルボルネンデシル酸（ノルボネリルデシル、ビシクロ［２．２．１］ヘプタ−２−エニル−デシル）などが挙げられる。
【００４４】
アリール基としては、例えば、フェニル、キシリル、ナフチル、ビフェニルなどの炭素数６〜２０のアリール基が挙げられる。
【００４５】
アラルキル基としては、例えば、ベンジル、フェニルエチル、フェニルプロピル、ジフェニルメチル、フェニルブチル、フェニルペンチル、フェニルヘキシル、フェニルヘプチルなどの炭素数７〜２０のアラルキル基が挙げられる。
【００４６】
疎水基のうち、好ましくは、アルキル基、アルケニル基、シクロアルキル基、シクロアルケニルアルキレン基、アラルキル基が挙げられる。
【００４７】
疎水化有機化合物としては、具体的には、例えば、ヘキサン酸、３，３，５−トリメチルヘキサン酸、デカン酸、デシルアミン、ラウリン酸、デシルホスホン酸、トリオクチルホスフィノキシドなどのアルキル基含有化合物、例えば、１０−ウンデセン酸、オレイン酸などのアルケニル基含有化合物、例えば、シクロヘキサンペンタン酸（シクロヘキシルペンタン酸）、シクロペンタンデカン酸などのシクロアルキル基含有化合物、例えば、ノルボルネンデカン酸などのシクロアルケニルアルキレン基含有化合物、例えば、６−フェニルヘキサン酸などのアラルキル基含有化合物などが挙げられる。
【００４８】
親水化有機化合物における親水基としては、ヒドロキシル基、カルボニル基などが挙げられる。親水基は、親水化有機化合物において１つあるいは複数含まれていてもよい。
【００４９】
親水化有機化合物としては、具体的には、例えば、エチル−６−ヒドロキシヘキサノエイト、４−ヒドロキシフェニル酢酸、３−（４−ヒドロキシフェニル）プロピオン酸などのヒドロキシル基含有化合物（モノヒドロキシルカルボン酸またはそのエステル）、４−オキソ吉草酸などのカルボニル基含有化合物（つまり、モノカルボニルカルボン酸）などが挙げられる。
【００５０】
上記した疎水基および／または親水基は、有機無機複合粒子における無機粒子の表面に存在する有機基とされている。
【００５１】
本発明の粒子は、無機化合物と上記した有機化合物とを、反応処理、好ましくは、高温処理することによって得ることができる。
【００５２】
具体的には、無機化合物および有機化合物を水中で高圧下において高温処理する（水熱合成：水熱反応）か、または、無機化合物を有機化合物中で高温処理（有機化合物中での高温処理）することにより、本発明の粒子を得る。つまり、無機化合物により形成される無機粒子の表面を有機基で表面処理することにより、本発明の粒子を得る。
【００５３】
水熱合成では、例えば、上記した無機化合物と、有機化合物とを、高温および高圧下において、水の存在下で、反応させる（第１の水熱合成）。
【００５４】
すなわち、まず、無機化合物、有機化合物および水を耐圧性の密閉容器に投入し、それらを加熱することにより、反応系を高温および高圧下に調製する。
【００５５】
各成分の配合割合は、無機化合物１００重量部に対して、有機化合物が、例えば、５〜１６０重量部、好ましくは、１０〜１１０重量部であり、水が、例えば、２００〜１０００重量部、好ましくは、４００〜７００重量部である。
【００５６】
有機化合物の配合割合が上記した範囲に満たないと、表面修飾反応の進行の度合いが小さく、溶媒および／または樹脂に対する分散性が低下する場合がある。一方、有機化合物の配合割合が上記した範囲を超えると、表面修飾反応が十分に進行する一方、有機化合物を過剰に使用するため、コストが上昇する場合がある。
【００５７】
また、水の配合割合が上記した範囲に満たないと、反応は進行する一方、粗大（例えば、最大長さが０．２〜０．８ｍｍ程度の）粒子が得られ、光学用途に適さない場合がある。
【００５８】
また、水の配合割合が上記した範囲を超えると、無機化合物の濃度が過度に高くなり、また、目的の粒子を生成できない場合がある。
【００５９】
なお、有機化合物の密度が、通常、０．８〜１．１ｇ／ｍＬであることから、有機化合物の体積基準の配合割合は、無機化合物１００ｇに対して、例えば、１０〜１５０ｍＬ、好ましくは、２０〜１００ｍＬである。
【００６０】
また、有機化合物の配合モル数は、無機化合物に含まれる金属１モルに対して、例えば、０．０１〜１０００モル、好ましくは、０．１〜１０モルに設定することもできる。
【００６１】
また、水の密度が、通常、１ｇ／ｍＬ程度であることから、水の体積基準の配合割合は、無機化合物１００ｇに対して、例えば、２００〜１０００ｍＬ、好ましくは、４００〜７００ｍＬである。
【００６２】
有機化合物および水の配合割合が上記範囲内にあれば、無機粒子の表面を確実に表面処理することができる。
【００６３】
水熱反応における反応条件は、具体的には、加熱温度が、例えば、１００〜５００℃、好ましくは、２００〜４００℃である。
【００６４】
加熱温度が上記した範囲に満たないと、水熱反応が十分に進行せず、無機化合物が残存する場合がある。一方、加熱温度が上記した範囲を超えると、水熱反応は進行する一方、過剰な熱量を与えていることになり、コストが上昇したり、環境負荷が高くなる場合がある。
【００６５】
また、圧力が、例えば、１０〜５０ＭＰａ、好ましくは、２０〜４０ＭＰａである。
【００６６】
圧力が上記した範囲に満たないと、水熱反応が十分に進行せずに、無機化合物が残存する場合がある。一方、圧力が上記した範囲内であると、水熱反応は進行し、しかも、安全性を向上させることができる。
【００６７】
また、反応時間が、例えば、１〜２００分間、好ましくは、３〜１５０分間である。
【００６８】
反応時間が上記した範囲に満たないと、水熱反応が十分に進行せず、無機化合物が残存する場合がある。一方、反応時間が上記した範囲を超えると、水熱反応は進行する一方、粒子成長が進行し、粗大粒子が得られ、光学用途に適さない場合があり、また、長時間を要するため、コストが上昇する場合がある。
【００６９】
水熱反応後、冷却した後、例えば、密閉容器の底壁に沈殿する沈殿物または密閉容器の内壁に付着する付着物を回収する。
【００７０】
沈殿物は、例えば、反応物を、重力または遠心力場によって、沈降させる沈降分離によって得る。好ましくは、遠心力場によって沈降させる遠心沈降（遠心分離）によって、反応物の沈殿物として得られる。
【００７１】
また、付着物は、例えば、へら（スパーテル）などによって、回収する。
【００７２】
なお、反応物は、溶媒を加えて未反応の有機化合物を洗浄し（つまり、有機化合物を溶媒に溶解させ）、その後、溶媒を除去して、回収（分離）することもできる。
【００７３】
溶媒としては、例えば、メタノール、エタノール、プロパノール、イソプロパノールなどのアルコール、例えば、アセトン、メチルエチルケトンなどのケトンなどが用いられ、好ましくは、アルコールが用いられる。
【００７４】
洗浄後における反応物は、例えば、濾過、デカンテーションなどによって、溶媒（上澄み液）から分離して、回収する。
【００７５】
これにより、粒子を得る。
【００７６】
また、アルカリ土類金属を含む金属水酸化物と、炭酸源と、有機化合物とを水熱合成させることにより、本発明の粒子を得ることもできる（第２の水熱合成）。
【００７７】
アルカリ土類金属を含む金属水酸化物におけるアルカリ土類金属としては、上記した炭酸塩に含まれるアルカリ土類金属と同様のものが挙げられる。
【００７８】
金属水酸化物としては、具体的には、例えば、水酸化ベリリウム、水酸化マグネシウム、水酸化カルシウム、水酸化ストロンチウム、水酸化バリウム、水酸化ラジウムなどが挙げられる。
【００７９】
炭酸源としては、例えば、蟻酸および／または尿素が挙げられる。
【００８０】
有機化合物は、上記した第1の水熱合成に用いられる有機化合物と同様のものが挙げられる。
【００８１】
そして、第２の水熱合成では、上記した金属水酸化物と、炭酸源と、有機化合物とを、高温および高圧下において、水の存在下で、反応させる。
【００８２】
各成分の配合割合は、金属水酸化物１００重量部に対して、炭酸源が、例えば、５〜１４０重量部、好ましくは、１０〜７０重量部であり、有機化合物が、例えば、４〜５５０重量部、好ましくは、１５〜３３０重量部であり、水が、例えば、１５０〜２５００重量部、好ましくは、３００〜５００重量部である。
【００８３】
炭酸源の配合割合が上記した範囲に満たないと、金属水酸化物の濃度が過度に低くなり、粒子を得られない場合がある。また、炭酸源の配合割合が上記した範囲を超えると、反応は進行する一方、粗大粒子が得られ、光学用途に適さない場合がある。
【００８４】
また、有機化合物の配合割合が上記した範囲に満たないと、表面修飾反応が十分に進行せずに、溶媒および／または樹脂に対する分散性が低下する場合がある。また、有機化合物の配合割合が上記した範囲を超えると、表面修飾反応は十分に進行する一方、有機化合物を過剰に使用するため、コストが上昇する場合がある。
【００８５】
また、水の配合割合が上記した範囲に満たないと、反応は進行する一方、粗大粒子が得られ、光学用途に適さない場合がある。また、水の配合割合が上記した範囲を超えると、金属水酸化物の濃度が過度に高くなり、また、目的の粒子を生成できない場合がある。
【００８６】
なお、炭酸源の密度が、通常、１．１〜１．４ｇ／ｍＬであることから、炭酸源の体積基準の配合割合は、金属水酸化物１００ｇに対して、例えば、５〜１００ｍＬ、好ましくは、１０〜５０ｍＬである。また、炭酸源の配合モル数を、金属水酸化物１モルに対して、例えば、０．４〜１００モル、好ましくは、１．０１〜１０．０モル、さらに好ましくは、１．０５〜１．３０モルに設定することもできる。
【００８７】
また、有機化合物の体積基準の配合割合は、金属水酸化物１００ｇに対して、例えば、５〜５００ｍＬ、好ましくは、２０〜３００ｍＬであり、有機化合物の配合モル数は、金属水酸化物１モルに対して、例えば、０．０１〜１００００モル、好ましくは、０．１〜１０モルに設定することもできる。
【００８８】
また、水の体積基準の配合割合は、金属水酸化物１００ｇに対して、例えば、１５０〜２５００ｍＬ、好ましくは、３００〜５００ｍＬである。
【００８９】
有機化合物および水の配合割合が上記範囲内にあれば、無機粒子の表面を確実に表面処理することができる。
【００９０】
第２の水熱合成における反応条件は、上記した第１の水熱合成における反応条件と同一である。
【００９１】
さらに、本発明では、アルカリ土類金属を含む金属水酸化物と、金属錯体と、有機化合物とを水熱合成させることにより、本発明の粒子を得ることもできる（第３の水熱合成）。
【００９２】
アルカリ土類金属を含む金属水酸化物は、上記した第２の水熱合成に用いられるアルカリ土類金属を含む金属水酸化物と同様のものが挙げられる。
【００９３】
金属錯体の金属元素は、金属水酸化物に含まれるアルカリ土類金属と複合酸化物を構成する金属元素であり、例えば、チタン元素、鉄元素、スズ元素、ジルコニウム元素などが挙げられる。好ましくは、チタン元素が挙げられる。
【００９４】
金属錯体の配位子としては、例えば、２−ヒドロキシオクタン酸などのモノヒドロキシカルボン酸などが挙げられる。
【００９５】
金属錯体としては、例えば、２−ヒドロキシオクタン酸チタネートなどが挙げられる。なお、金属錯体は、上記した金属元素および配位子から、公知の方法によって、得ることができる。
【００９６】
有機化合物は、上記した第１の水熱合成に用いられる有機化合物と同様のものが挙げられる。
【００９７】
そして、第３の水熱合成では、上記した金属水酸化物と、金属錯体と、有機化合物とを、高温および高圧下において、水の存在下で、反応させる。
【００９８】
各成分の配合割合は、金属錯体１００重量部に対して、金属水酸化物が、例えば、１〜５０重量部、好ましくは、５〜３０重量部であり、有機化合物が、例えば、４〜５５０重量部、好ましくは、１５〜３３０重量部であり、水が、例えば、２００〜１０００重量部、好ましくは、３００〜７００重量部である。
【００９９】
金属水酸化物の配合割合が上記した範囲に満たないと、金属水酸化物の濃度が過度に低くなり、粒子を得られない場合がある。一方、金属水酸化物の配合割合が上記した範囲を超えると、表面修飾反応は進行する一方、粗大粒子が得られ、光学用途に適さない場合がある。
【０１００】
また、有機化合物の配合割合が上記した範囲に満たないと、表面修飾反応が十分に進行せずに、溶媒および／または樹脂に対する分散性が低下する場合がある。また、有機化合物の配合割合が上記した範囲を超えると、表面修飾反応は十分に進行する一方、有機化合物を過剰に使用するため、コストが上昇する場合がある。
【０１０１】
また、水の配合割合が上記した範囲に満たないと、反応は進行する一方、粗大粒子が得られ、光学用途に適さない場合がある。また、水の配合割合が上記した範囲を超えると、金属水酸化物の濃度が過度に高くなり、また、目的の粒子を生成できない場合がある。
【０１０２】
なお、有機化合物の体積基準の配合割合は、金属錯体１００ｇに対して、例えば、５〜５００ｍＬ、好ましくは、２０〜３００ｍＬであり、有機化合物の配合モル数は、金属水酸化物１モル数に対して、０．０１〜１０００に設定することもできる。
【０１０３】
また、水の体積基準の配合割合は、金属錯体１００ｇに対して、例えば、２００〜１０００ｍＬ、好ましくは、３００〜７００ｍＬである。
【０１０４】
有機化合物および水の配合割合が上記範囲内にあれば、無機粒子の表面を確実に表面処理することができる。
【０１０５】
第３の水熱合成の反応条件は、上記した第１の水熱合成における反応条件と同一である。
【０１０６】
さらにまた、上記した水熱合成（第１、第２および第３の水熱合成）を、ｐＨ調整剤の存在下で実施することもできる。
【０１０７】
好ましくは、第２の水熱合成を、ｐＨ調整剤の存在下で実施する。
【０１０８】
ｐＨ調整剤としては、アルカリ、酸が挙げられる。
【０１０９】
アルカリとしては、例えば、水酸化カリウム、水酸化ナトリウムなどの無機アルカリ、例えば、アンモニアなどの有機アルカリなどが挙げられる。また、酸としては、例えば、硫酸、硝酸、塩酸などの無機酸、例えば、蟻酸、酢酸などの有機酸などが挙げられる。
【０１１０】
好ましくは、アルカリが用いられる。
【０１１１】
ｐＨ調整剤によって、反応系のｐＨを、例えば、８〜１２に設定する。
【０１１２】
これによって、得られる粒子の平均粒子径を所望の範囲、より具体的には、より小さい値に設定することができる。そのため、平均粒子径（あるいは、長手方向長さＬＬおよび短手方向長さＳＬ、後述。）が小さい粒子を、光学用途に好適に用いることができる。
【０１１３】
有機化合物中で高温処理に供される無機化合物は、上記した無機化合物と同様のものが挙げられる。
【０１１４】
有機化合物中での高温処理では、無機化合物と、有機化合物とを配合し、例えば、常圧下において、それらを加熱する。
【０１１５】
有機化合物の配合割合は、無機化合物１００重量部に対して、例えば、１０〜１００００重量部、好ましくは、１００〜１０００重量部である。また、有機化合物の体積基準の配合割合は、無機化合物１００ｇに対して、例えば、１０〜１００００ｍＬ、好ましくは、１００〜１０００ｍＬである。
【０１１６】
加熱温度は、例えば、１００℃を超過する温度、好ましくは、１２５℃以上、さらに好ましくは、１５０℃以上であり、通常、例えば、３００℃以下、好ましくは、２７５℃以下である。
【０１１７】
加熱時間は、例えば、１〜６０分間、好ましくは、３〜３０分間である。
【０１１８】
このようにして得られる粒子（１次粒子）は、主として針状形状をなし、その長手方向長さ（最大長さ）ＬＬが、例えば、２００μｍ以下、好ましくは、５ｎｍ〜２００μｍ、さらに好ましくは、１０ｎｍ〜５０μｍ、とりわけ好ましくは、４０ｎｍ〜１０μｍであり、短手方向長さ（最小長さ）ＳＬが、例えば、１ｎｍ〜２０μｍ、好ましくは、３ｎｍ〜１０μｍ、さらに好ましくは、５ｎｍ〜５μｍである。
【０１１９】
とりわけ、ｐＨ調整剤の存在下で水熱合成されることにより得られる粒子（１次粒子）は、その長手方向長さＬＬが、例えば、１ｎｍ〜２０μｍ、好ましくは、１０ｎｍ〜１０μｍであり、短手方向長さＳＬが、例えば、０．５ｎｍ〜２μｍ、好ましくは、１ｎｍ〜１μｍである。
【０１２０】
長手方向長さＬＬが上記した範囲に満たないと、粒子が過度に小さくなり、物理強度が低下する場合がある。また、長手方向長さＬＬが上記した範囲を超えると、光学特性は良好である一方、樹脂などと混合する際に破砕される場合がある。
【０１２１】
また、短手方向長さＳＬが上記した範囲に満たないと、粒子が過度に小さくなり、物理強度が低下する場合がある。また、短手方向長さＳＬが上記した範囲を超えると、十分なアスペクト比が得られない場合がある。
【０１２２】
また、粒子のアスペクト比は、例えば、１０００以下、具体的には、１〜１０００、好ましくは、３〜１００、さらに好ましくは、５〜３０である。
【０１２３】
アスペクト比が上記した範囲に満たないと、光学特性が低下し、一方、上記した範囲を超えると、光学特性は良好である一方、樹脂などと混合する際に破砕される場合がある。
【０１２４】
このようにして得られる粒子は、乾燥状態で、凝集しにくくなっており、たとえ、乾燥状態で見かけ上凝集しても、次に説明する粒子分散液および／または粒子分散樹脂組成物において、凝集（２次粒子の形成）が確実に防止され、溶媒および／または樹脂中に１次粒子としてほぼ均一に分散される。
【０１２５】
また、上記により得られた粒子を、湿式分級することもできる。
【０１２６】
すなわち、粒子に溶媒を加えて、それらを攪拌後、静置し、その後、上澄みと沈殿物とに分離する。溶媒としては、上記と同様のものが挙げられる。
【０１２７】
その後、上澄みを回収することにより、粒子径が小さい粒子を得ることができる。
【０１２８】
湿式分級により、得られる粒子の長手方向長さＬＬを、例えば、１０ｎｍ〜４００ｎｍ、好ましくは、２０ｎｍ〜２００ｎｍに調製し、短手方向長さＳＬを、例えば、１ｎｍ〜１００ｎｍ、好ましくは、５ｎｍ〜５０ｎｍに調製することができる。
【０１２９】
長手方向長さＬＬが上記した範囲に満たないと、粒子が過度に小さくなり、物理強度が低下する場合がある。また、長手方向長さＬＬが上記した範囲を超えると、光学特性は良好である一方、樹脂などと混合する際に破砕される場合がある。
【０１３０】
また、短手方向長さＳＬが上記した範囲に満たないと、粒子が過度に小さくなり、物理強度が低下する場合がある。また、短手方向長さＳＬが上記した範囲を超えると、十分なアスペクト比が得られない場合がある。
【０１３１】
そして、上記により得られる粒子が分散される溶媒としては、特に限定されず、例えば、上記した洗浄で用いられる溶媒が挙げられ、さらには、それら以外に、例えば、クロロホルム、ジクロロメタン、１，１，１−トリクロロエタン、クロロベンゼン、ジクロロベンゼンなどのハロゲン化炭化水素、例えば、ペンタン、ヘキサン、ヘプタンなどのアルカン、例えば、シクロペンタン、シクロヘキサンなどのシクロアルカン、例えば、酢酸エチルなどのエステル、例えば、エチレングリコール、グリセリンなどのポリオール、例えば、ベンゼン、トルエン、キシレンなどの芳香族炭化水素、例えば、テトラヒドロフランなどのエーテル類、例えば、Ｎ−メチルピロリドン、ピリジン、アセトニトリル、ジメチルホルムアミドなどの含窒素化合物などが挙げられる。
【０１３２】
これら溶媒は、単独使用または２種類以上併用することができる。
【０１３３】
溶媒の配合割合は、特に限定されず、粒子分散液における粒子の濃度が、例えば、０．１〜７０重量％、好ましくは、１〜５０重量％となるように、調整される。
【０１３４】
粒子分散液中の粒子の濃度が上記した範囲に満たないと、希薄すぎるため、樹脂などに混合した際に十分な光学特性が得られない場合があり、一方、上記した範囲を超えると、分散性が低下する場合がある。
【０１３５】
粒子を溶媒中に分散させるには、粒子および溶媒を配合し、それらを攪拌する。
【０１３６】
これにより、粒子分散液では、粒子が溶媒中に１次粒子で、つまり、粒子同士が凝集することなく、均一に分散される。
【０１３７】
また、粒子が分散される樹脂としては、特に限定されず、例えば、熱硬化性樹脂、熱可塑性樹脂などが挙げられる。
【０１３８】
熱硬化性樹脂としては、例えば、エポキシ樹脂、ポリイミド樹脂（熱硬化性ポリイミド樹脂）、フェノール樹脂、ユリア樹脂、メラミン樹脂、ジアリルフタレート樹脂、シリコーン樹脂、ウレタン樹脂（熱硬化性ウレタン樹脂）などが挙げられる。
【０１３９】
熱可塑性樹脂としては、例えば、ポリオレフィン（例えば、ポリエチレン、ポリプロピレン、エチレン−プロピレン共重合体など）、アクリル（例えば、ポリメタクリル酸メチルなど）、ポリ酢酸ビニル、エチレン−酢酸ビニル共重合体（ＥＶＡ）、ポリ塩化ビニル、ポリスチレン、ポリアクリロニトリル、ポリアミド（ＰＡ；ナイロン）、ポリカーボネート、ポリアセタール、ポリエステル（例えば、ポリアリレート、ポリエチレンテレフタレート（ＰＥＴ）など）、ポリフェニレンオキシド、ポリフェニレンスルフィド、ポリスルホン、ポリエーテルスルホン、ポリエーテルエーテルケトン（ＰＥＥＫ）、ポリアリルスルホン、熱可塑性ポリイミド樹脂、熱可塑性ウレタン樹脂、ポリアミノビスマレイミド、ポリアミドイミド、ポリエーテルイミド、ビスマレイミドトリアジン樹脂、ポリメチルペンテン、フッ化樹脂、液晶ポリマー、オレフィン−ビニルアルコール共重合体、アイオノマー、ポリアリレート、アクリロニトリル−エチレン−スチレン共重合体（ＡＥＳ）、アクリロニトリル−ブタジエン−スチレン共重合体（ＡＢＳ）、アクリロニトリル−スチレン共重合体（ＡＳ）などが挙げられる。
【０１４０】
これら樹脂は、単独使用または２種類以上併用することができる。
【０１４１】
樹脂のうち、好ましくは、熱可塑性樹脂、さらに好ましくは、ポリエーテルイミド、ポリエステルが挙げられる。
【０１４２】
また、上記した樹脂（具体的には、熱可塑性樹脂）の溶融温度は、例えば、２００〜３００℃であり、軟化温度は、例えば、１５０〜２８０℃である。
【０１４３】
粒子を樹脂中に分散させるには、例えば、少なくとも粒子および樹脂を配合して、それらを攪拌する。
【０１４４】
好ましくは、粒子、溶媒および樹脂を配合して、それらを攪拌して、粒子分散樹脂液を得、その後、粒子分散樹脂液における溶媒を除去する。溶媒を配合することにより、粒子を樹脂中により一層均一に分散させることができる。
【０１４５】
具体的には、溶媒に溶解および／分散された樹脂溶液および／または樹脂分散液と、上記した粒子分散液とを配合する。
【０１４６】
樹脂溶液および／または樹脂分散液の調製に用いられる溶媒としては、上記と同様のものが挙げられ、その配合割合は、樹脂溶液および／または樹脂分散液の樹脂１００重量部に対して、例えば、４０〜２０００重量部、好ましくは、５０〜１０００重量部となるように、調整される。
【０１４７】
溶媒の配合割合が上記した配合割合に満たないと、樹脂溶液または樹脂分散液の粘度が過度に増加し、塗布するのが困難になる場合があるとともに、粒子の分散性が低下する場合がある。一方、溶媒の配合割合が上記した範囲を超えると、希薄過ぎるため、樹脂溶液または樹脂分散液の粘度が過度に低下し、厚い厚みで塗布するのが困難になる場合がある。
【０１４８】
また、樹脂溶液および／または樹脂分散液と、粒子分散液との配合割合は、樹脂（固形分）１００重量部に対して、粒子の配合割合が、例えば、０．１〜２４０重量部、好ましくは、５〜１００重量部となるように、調整される。換言すれば、粒子分散樹脂組成物における粒子の濃度は、０．１〜７０重量％、好ましくは、１〜５０重量％となるように、調整される。
【０１４９】
粒子の配合割合が上記した範囲に満たないと、希薄すぎるため、粒子分散樹脂組成物において十分な光学特性が得られない場合があり、一方、上記した範囲を超えると、粒子の分散性が低下する場合がある。
【０１５０】
その後、粒子分散樹脂組成物を、例えば、４０〜６０℃の加熱により乾燥させて、溶媒を除去して、粒子分散樹脂組成物を得る。
【０１５１】
その後、粒子分散樹脂組成物を金型などに注入し、その後、例えば、熱プレスなどの熱成形によって、本発明の樹脂成形体を得ることができる。
【０１５２】
熱プレスでは、例えば、真空プレスが用いられ、その条件は、温度が、樹脂の溶融温度または軟化温度またはそれら以上の温度であり、具体的には、１００〜３００℃、好ましくは、１５０〜２５０℃であり、プレス圧は、例えば、２０〜１０００ＭＰａ、好ましくは、４０〜８０ＭＰａである。
【０１５３】
加熱温度が上記した範囲に満たないと、樹脂を軟化させることができない場合があり、一方、上記した範囲を超えると、樹脂が熱分解する場合があり、また、熱を過剰に与えていることになるため、コストが上昇する場合がある。
【０１５４】
また、プレス圧が上記した範囲に満たないと、樹脂を十分に変形させる（成形する）ことができない場合があり、一方、上記した範囲を超えると、十分に成形できる条件である一方、プレス圧が過度に高く、コストが上昇する場合がある。
【０１５５】
なお、粒子分散樹脂液を支持板上に、例えば、スピンコート、ロールコートなどの塗布方法によって塗布し、続いて、上記と同様の温度で溶媒を除去し、その後、必要により加熱硬化させることにより、粒子分散樹脂組成物からなる塗膜を得、その後、必要により、さらに乾燥させること（塗布方法）によって、本発明の樹脂成形体を得ることができる。
【０１５６】
さらに、上記した粒子分散樹脂組成物を押出成形機などによって押出成形する押出成形方法によって、本発明の樹脂成形体を得ることもできる。
【０１５７】
これにより、樹脂成形体では、粒子が樹脂中に１次粒子で、つまり、粒子同士が凝集することなく、均一に分散されている。
【０１５８】
そして、本発明の樹脂成形体は、種々の用途に用いられ、例えば、光学用途、電子・電気用途、機械用途などに用いられる。電子・電気用途に用いられる場合には、例えば、フレキシブル基板などに用いられる。
【０１５９】
好ましくは、光学用途に用いられ、具体的には、光ファイバー、光ディスク、導光板、光学フィルムなどに用いられる。
【０１６０】
光学フィルムの厚みは、例えば、１〜１００μｍ、好ましくは、５〜５０μｍである。
【０１６１】
光学フィルムの厚みが上記した範囲に満たないと、十分な光学特性が得られない場合があり、一方、上記した範囲を超えると、十分な光学特性が得られる一方、均一な膜を得るのが困難になる場合があり、また、コストが上昇する場合がある。
【０１６２】
なお、樹脂成形体を光学フィルムとして用いる場合には、上記した塗布方法によって、光学用途に適したフィルム状の樹脂成形体、つまり、光学フィルムを得る。
【０１６３】
そして、上記した本発明の粒子は、溶媒および／または樹脂中に１次粒子で分散することができるので、溶媒および／または樹脂に対する分散性が優れている。
【０１６４】
そのため、本発明の粒子分散液および粒子分散樹脂組成物では、粒子が良好な均一性で分散している。
【０１６５】
しかも、本発明の粒子は、負の複屈折性を有している。
【０１６６】
従って、本発明の樹脂成形体は、優れた光学特性を確保することができ、光学部材、とりわけ、光学フィルムとして、有用に用いられる。
【０１６７】
つまり、本発明の粒子は、本発明の樹脂成形体において、光の波長（例えば、可視光線で３８０〜８００ｎｍ）より小さい粒子径（長手方向長さＬＬおよび短手方向長さＳＬ）で分散しているので、負の複屈折性を光学フィルムに優れた信頼性で付与することができる。
【０１６８】
そのため、本発明の光学フィルムは、プラスマディスプレイパネルまたは液晶テレビの位相差板または偏光板などに好適に用いることができる。
【実施例】
【０１６９】
以下に実施例、参考例、比較例、調製例および作製例を示し、本発明をさらに具体的に説明するが、本発明は、それらに限定されない。
【０１７０】
なお、得られた粒子、粒子分散液および樹脂成形体（光学フィルムを含む）の評価方法を以下に記載する。
（１）Ｘ線回折法（ＸＲＤ）
粒子をガラスフォルダーに充填し、下記の条件でＸ線回折を実施した。その後、得られたピークから、データベース検索による１次粒子成分を帰属する。
【０１７１】
Ｘ線回折装置：Ｄ８  ＤＩＳＣＯＶＥＲ  ｗｉｔｈ  ＧＡＤＤＳ、Ｂｒｕｋｅｒ  ＡＸＳ社製
（入射側光学系）
・Ｘ線源：ＣｕＫα（λ＝１．５４２Å）、４５ｋＶ、３６０ｍＡ
・分光器（モノクロメータ）：多層膜ミラー
・コリメータ直径：３００μｍ
（受光側光学系）
・カウンタ：二次元ＰＳＰＣ（Ｈｉ−ＳＴＡＲ）
・粒子およびカウンタ間距離：１５ｃｍ
・２θ＝２０、５０、８０度、ω＝１０、２５、４０度、Ｐｈｉ＝０度、Ｐｓｉ＝０度
・測定時間：１０分
・帰属（半定量ソフトウェア）：ＦＰＭ  ＥＶＡ、Ｂｒｕｋｅｒ  ＡＸＳ社製
（２）フーリエ変換赤外分光光度法（ＦＴ−ＩＲ）
下記の装置を用いるＫＢｒ法によって、フーリエ変換赤外分光光度測定を実施する。
【０１７２】
フーリエ変換赤外分光光度計：ＦＴ／ＩＲｐｌｕｓ、ＪＡＳＣＯ社製
（３）電解放射型走査型電子顕微鏡（ＦＥ−ＳＥＭ）による観察
（ａ）粒子の表面観察と、長手方向長さ（最大長さ）ＬＬおよび短手方向長さ（最小長さ）ＬＳの測定
粒子を試料台の上に分散させ、その後、オスミウムコーティングして、サンプルを作製する。次いで、作製したサンプルを下記の電解放射型走査型電子顕微鏡（ＦＥ−ＳＥＭ）によって写真撮影する。
【０１７３】
また、得られたＦＥ−ＳＥＭ写真から、各粒子の長手方向長さ（最大長さ）ＬＬおよび短手方向長さ（最小長さ）ＳＬを測定し、それらの算術平均から粒子全体の長手方向長さＬＬおよび短手方向長さＳＬを算出する。
【０１７４】
ＦＥ−ＳＥＭ：ＪＳＭ−７５００Ｆ、日本電子社製
加速電圧：２ｋＶ
（ｂ）樹脂成形体（光学フィルムを含む）の断面観察
樹脂成形体（光学フィルムを含む）を、クロスセクションポリッシャー（ＳＭ−０８０１０、日本電子社製）によって切削して、サンプルを作製する。その後、作製したサンプルを、オスミウムコーティングし、その断面を下記の電解放射型走査型電子顕微鏡（ＦＥ−ＳＥＭ）にて観察する。
【０１７５】
ＦＥ−ＳＥＭ：ＪＳＭ−７００１Ｆ、日本電子社製
加速電圧：５ｋＶ
（４）透過型電子顕微鏡（ＴＥＭ）による観察
粒子を、マイクログリッド支持膜付きＣｕメッシュの上に分散させ、これを透過型電子顕微鏡（ＴＥＭ）にて観察する。
【０１７６】
ＴＥＭ：ＨＦ−２０００、日立ハイテクマニファクチャ＆サービス社製
加速電圧：２００ｋＶ
（５）粒度分布測定
粒子分散液を、石英セルに入れ、下記の粒度分布測定装置により、粒度分布を測定する。
【０１７７】
粒度分布測定装置：Ｚｅｔａｓｉｚｅｒ  Ｎａｎｏ−ＺＳ、Ｍａｒｖｅｒｎ  Ｉｎｓｔｒｕｍｅｎｔｓ社製
実施例１
５ｍＬの高圧反応器（ＡＫＩＣＯ社製）に、水酸化ストロンチウム八水和物（和光純薬工業社製）０．５ｇ、蟻酸（和光純薬工業社製）０．０８９６ｍＬ、デカン酸（和光純薬工業社製）０．２３３２ｍＬおよび純水２．０３２ｍＬを仕込んだ。
【０１７８】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０１７９】
その後、高圧反応器を冷水中に投入することによって、急速冷却した。
【０１８０】
次いで、エタノールにはデカン酸が溶解することから、エタノール（和光純薬工業社製）を加えて攪拌し、遠心機（商品名：ＭＸ−３０１、トミー精工社製）にて、１２０００Ｇで１０分間遠心分離して、その後、沈殿物（反応物）を上澄みから分離した（洗浄工程）。この洗浄操作を５回繰り返すことにより、残存するデカン酸を除去することにより、粒子を得た。
【０１８１】
その後、得られた粒子について、（１）ＸＲＤ、（２）ＦＴ−ＩＲおよび（３）ＦＥ−ＳＥＭをそれぞれ評価した。
【０１８２】
実施例１の各成分の配合処方および評価を表１に示し、ＦＥ−ＳＥＭ写真の画像処理図を図１に示す。
【０１８３】
その結果、（１）ＸＤＲでは、無機粒子を形成する無機化合物がＳｒＣＯ３であることを確認した。
（２）ＦＴ−ＩＲでは、２８００〜３０００ｃｍ−１のＣ−Ｈ伸縮振動を確認し、無機粒子の表面にＣ−Ｈ結合の存在を確認した。
（３）ＦＥ−ＳＥＭでは、図１から、１次粒子の短手方向長さＳＬが０．１〜０．５μｍであり、長手方向長さＬＬが０．８〜６μｍ程度の針状形状であることを確認した。また、１次粒子のアスペクト比は、図１より算出して、８〜６０であることを確認した。
【０１８４】
実施例２〜実施例１６
表１の配合処方および処理条件に準拠して、実施例１と同様にして、粒子を得、これを、実施例１と同様にして、評価した。それらの結果を、表１に示す。
【０１８５】
比較例１
５ｍＬの高圧反応器（ＡＫＩＣＯ社製）に、水酸化ストロンチウム八水和物（和光純薬工業社製）０．５ｇおよび純水２．３５５ｍＬを仕込んだ。
【０１８６】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０１８７】
その後、高圧反応器を冷水中に投入することによって、急速冷却した。
【０１８８】
次いで、純水を加えて攪拌し、遠心機（商品名：ＭＸ−３０１、トミー精工社製）にて、１２０００Ｇで１０分間遠心分離することにより、沈殿物を、上澄みから分離し、乾燥することにより、粒子を得た。
【０１８９】
その後、得られた粒子について、上記した（１）ＸＲＤについて評価した。
【０１９０】
比較例１の各成分の配合処方および評価を表１に示す。
（１）ＸＤＲでは、無機粒子を形成する無機化合物がＳｒＣＯ３であることを確認した。
【０１９１】
比較例２
５ｍＬの高圧反応器（ＡＫＩＣＯ社製）に、水酸化ストロンチウム八水和物（和光純薬工業社製）０．５ｇ、蟻酸（和光純薬工業社製）０．０８９６ｍＬおよび純水２．２６５ｍＬを仕込んだ。
【０１９２】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０１９３】
その後、高圧反応器を冷水中に投入することによって、急速冷却した。
【０１９４】
次いで、エタノール（和光純薬工業社製）を加えて攪拌し、遠心機（商品名：ＭＸ−３０１、トミー精工社製）にて、１２０００Ｇで１０分間遠心分離して、その後、沈殿物（反応物）を上澄みから分離した（洗浄工程）。この洗浄操作を５回繰り返すことにより、粒子を得た。
【０１９５】
その後、得られた粒子について、上記した（１）ＸＲＤ、（２）ＦＴ−ＩＲおよび（３）ＦＥ−ＳＥＭをそれぞれ評価した。
【０１９６】
比較例２の各成分の配合処方および評価を表１に示し、ＦＥ−ＳＥＭ写真の画像処理図を図２に示す。
（１）ＸＤＲでは、無機粒子を形成する無機化合物がＳｒＣＯ３であることを確認した。
（２）ＦＴ−ＩＲでは、２８００〜３０００ｃｍ−１のＣ−Ｈ伸縮振動を確認できなかった。
（３）ＦＥ−ＳＥＭでは、図２から、１次粒子の短手方向長さＳＬが２００ｎｍ〜１μｍであり、長手方向長さＬＬが０．８〜７．５μｍ程度の針状形状であることを確認した。また、１次粒子のアスペクト比は、図２より算出して、４〜３７であることを確認した。
【０１９７】
【表１】
0005612953.tif 000002
【０１９８】
実施例１７
５ｍＬの高圧反応器（ＡＫＩＣＯ社製）に、水酸化ストロンチウム八水和物（和光純薬工業社製）０．５ｇ、蟻酸（和光純薬工業社製）０．０８９６ｍＬ、オレイン酸（和光純薬工業社製）０．３７３７ｍＬおよびアンモニア水１．８９２ｍＬを仕込んだ。なお、アンモニア水の配合量は、上記により仕込まれた反応系のｐＨが１０となるように調整した。
【０１９９】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０２００】
その後、高圧反応器を冷水中に投入することによって、急速冷却した。
【０２０１】
次いで、エタノールにはオレイン酸が溶解することから、エタノール（和光純薬工業社製）を加えて攪拌し、遠心機（商品名：ＭＸ−３０１、トミー精工社製）にて、１２０００Ｇで１０分間遠心分離して、その後、沈殿物（反応物）を上澄みから分離した（洗浄工程）。この洗浄操作を５回繰り返すことにより、残存するオレイン酸を除去することにより、粒子を得た。
【０２０２】
その後、得られた粒子について、上記した（１）ＸＲＤ、（２）ＦＴ−ＩＲおよび（４）ＴＥＭをそれぞれ評価した。
【０２０３】
実施例１７の各成分の配合処方および評価を表２に示し、ＴＥＭ写真の画像処理図を図３に示す。
（１）ＸＤＲでは、無機粒子を形成する無機化合物がＳｒＣＯ３であることを確認した。
（２）ＦＴ−ＩＲでは、２８００〜３０００ｃｍ−１のＣ−Ｈ伸縮振動を確認し、無機粒子の表面にＣ−Ｈ結合の存在を確認した。
（４）ＴＥＭでは、図３から、１次粒子の短手方向長さＳＬが２０〜１００ｎｍであり、長手方向長さＬＬが６０〜２８０ｎｍ程度の針状形状であることを確認した。また、１次粒子のアスペクト比は、図３より算出して、３〜１４であることを確認した。
【０２０４】
実施例１８〜２８
表２の配合処方および処理条件に準拠して、実施例１７と同様にして、粒子を得、これを、実施例１７と同様にして、評価した。それらの結果を、表２に示す。
【０２０５】
【表２】
0005612953.tif 000003
【０２０６】
参考例２９
５ｍＬの高圧反応器（ＡＫＩＣＯ社製）に、炭酸ストロンチウム（本荘ケミカル社製）０．５ｇ、デカン酸（和光純薬工業社製）０．２３３２ｍＬおよび純水２．１２２ｍＬを仕込んだ。
【０２０７】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０２０８】
その後、高圧反応器を冷水中に投入することによって、急速冷却した。
【０２０９】
次いで、エタノールにはデカン酸が溶解することから、エタノール（和光純薬工業社製）を加えて攪拌し、遠心機（商品名：ＭＸ−３０１、トミー精工社製）にて、１２０００Ｇで１０分間遠心分離して、その後、沈殿物（反応物）を上澄みから分離した（洗浄工程）。この洗浄操作を５回繰り返すことにより、残存するデカン酸を除去することにより、粒子を得た。
【０２１０】
その後、得られた粒子について、上記した（１）ＸＲＤ、（２）ＦＴ−ＩＲおよび（３）ＦＥ−ＳＥＭをそれぞれ評価した。
【０２１１】
参考例２９の各成分の配合処方および評価を表３に示し、ＦＥ−ＳＥＭ写真の画像処理図を図４に示す。
【０２１２】
その結果、（１）ＸＤＲでは、無機粒子を形成する無機化合物がＳｒＣＯ３であることを確認した。
（２）ＦＴ−ＩＲでは、２８００〜３０００ｃｍ−１のＣ−Ｈ伸縮振動を確認し、無機粒子の表面にＣ−Ｈ結合の存在を確認した。
（３）ＦＥ−ＳＥＭでは、図４に示す画像処理図から、１次粒子の短手方向長さＳＬが１４０〜２１０ｎｍであり、長手方向長さＬＬが４００ｎｍ〜１μｍ程度の針状形状であることを確認した。また、１次粒子のアスペクト比は、図４に示す画像処理図より測定して、３〜５であることを確認した。
【０２１３】
参考例３０〜参考例４６
表３の配合処方および処理条件に準拠して、参考例２９と同様にして、粒子を得、これを、参考例２９と同様にして、評価した。それらの結果を、表３に示す。
【０２１４】
比較例３
５ｍＬの高圧反応器（ＡＫＩＣＯ社製）に、炭酸ストロンチウム（本荘ケミカル社製）０．５ｇおよび純水２．３５５ｍＬを仕込んだ。
【０２１５】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０２１６】
その後、高圧反応器を冷水中に投入することによって、急速冷却した。
【０２１７】
次いで、エタノール（和光純薬工業社製）を用いて反応物を回収し、遠心機（商品名：ＭＸ−３０１、トミー精工社製）にて、１２０００Ｇで１０分間遠心分離して、その後、沈殿物を、上澄みから分離し、乾燥することにより、粒子を得た。
【０２１８】
その後、得られた粒子について、上記した（１）ＸＲＤ、（２）ＦＴ−ＩＲおよび（３）ＦＥ−ＳＥＭをそれぞれ評価した。
【０２１９】
比較例３の各成分の配合処方および評価を表３に示し、ＦＥ−ＳＥＭ写真の画像処理図を図５に示す。
（１）ＸＤＲでは、無機粒子を形成する無機化合物がＳｒＣＯ３であることを確認した。
（２）ＦＴ−ＩＲでは、２８００〜３０００ｃｍ−１のＣ−Ｈ伸縮振動を確認できなかった。
（３）ＦＥ−ＳＥＭでは、図５から、１次粒子の短手方向長さＳＬが１４０〜２１０ｎｍであり、長手方向長さＬＬが４００ｎｍ〜１μｍ程度の針状形状であることを確認した。また、１次粒子のアスペクト比は、図５より算出して、３〜５であることを確認した。
【０２２０】
【表３】
0005612953.tif 000004
【０２２１】
参考例４７
５ｍＬの高圧反応器（ＡＫＩＣＯ社製）に、炭酸ストロンチウム（本荘ケミカル社製）０．５ｇおよびオレイン酸（和光純薬工業社製）３．５ｍＬを仕込んだ。
【０２２２】
次に、高圧反応器の蓋を締めることなく、高圧反応器を振とう式加熱炉（ＡＫＩＣＯ社製）にて２５０℃に加熱しながら、１５分間振とうした。
【０２２３】
加熱後、高圧反応器を冷水中に投入することによって、急速冷却した。
【０２２４】
次いで、エタノールにはオレイン酸が溶解することから、エタノール（和光純薬工業社製）を加えて攪拌し、遠心機（商品名：ＭＸ−３０１、トミー精工社製）にて、１２０００Ｇで１０分間遠心分離して、その後、沈殿物（反応物）を上澄みから分離した（洗浄工程）。この洗浄操作を５回繰り返すことにより、残存するオレイン酸を除去することにより、粒子を得た。
【０２２５】
その後、得られた粒子について、上記した（１）ＸＲＤ、（２）ＦＴ−ＩＲおよび（３）ＦＥ−ＳＥＭをそれぞれ評価した。
【０２２６】
参考例４７の各成分の配合処方および評価を表４に示し、ＦＥ−ＳＥＭ写真の画像処理図を図６に示す。
【０２２７】
その結果、（１）ＸＤＲでは、無機粒子を形成する無機化合物がＳｒＣＯ３であることを確認した。
（２）ＦＴ−ＩＲでは、２８００〜３０００ｃｍ−１のＣ−Ｈ伸縮振動を確認し、無機粒子の表面にＣ−Ｈ結合の存在を確認した。
（３）ＦＥ−ＳＥＭでは、図６から、１次粒子の短手方向長さＳＬが１４０〜２１０ｎｍであり、長手方向長さＬＳが４００ｎｍ〜１μｍ程度の針状形状であることを確認した。また、１次粒子のアスペクト比は、図６より算出して、３〜５であることを確認した。
【０２２８】
参考例４８〜参考例５４
表４の配合処方および処理条件に準拠して、参考例４７と同様にして、粒子を得、これを、参考例４７と同様にして、評価した。それらの結果を、表４に示す。
【０２２９】
【表４】
0005612953.tif 000005
【０２３０】
参考例５５
（合成例１）
（チタン錯体の合成）
５００ｍＬのビーカーに、３０体積％過酸化水素水１００ｍＬと、２５重量％アンモニア２５ｍＬとを氷冷下で加えた。さらに、それらにチタン粉末１．５ｇを加え、完全に溶解するまで氷冷下で３時間攪拌した。次に、エタノール２５ｍＬに溶解させた２−ヒドロキシオクタン酸１５．５ｇを加え攪拌した。全ての成分が溶解した後、攪拌を止め一昼夜静置した。その後、乾燥機で７５℃で３時間乾燥させることにより、水溶性のチタン錯体（２−ヒドロキシオクタン酸チタネート）を得た。
【０２３１】
（チタン酸マグネシウムの調製）
５ｍＬの高圧反応器（ＡＫＩＣＯ製）に、水酸化マグネシウム（和光純薬工業社製）０．０６１２ｇ、チタン錯体（合成例１）０．５ｇ、デカン酸（和光純薬工業社製）０．５１８１ｍＬおよび純水２．０９８ｍＬを仕込んだ。
【０２３２】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０２３３】
その後、高圧反応器を冷水中に投入することによって、急速冷却した。
【０２３４】
次いで、エタノール（和光純薬工業社製）を加えて攪拌し、遠心機（商品名：ＭＸ−３０１、トミー精工社製）にて、１２０００Ｇで１０分間遠心分離して、その後、沈殿物（反応物）を上澄みから分離した（洗浄工程）。この洗浄操作を５回繰り返すことにより、残存するデカン酸を除去することにより、粒子を得た。
【０２３５】
その後、得られた粒子について、上記した（１）ＸＲＤ、（２）ＦＴ−ＩＲおよび（４）ＴＥＭをそれぞれ評価した。
【０２３６】
参考例５５の各成分の配合処方および評価を表５に示し、ＴＥＭ写真の画像処理図を図７に示す。
【０２３７】
その結果、（１）ＸＤＲでは、無機粒子を形成する無機化合物がチタン酸マグネシウムであることを確認した。
（２）ＦＴ−ＩＲでは、２８００〜３０００ｃｍ−１のＣ−Ｈ伸縮振動を確認し、無機粒子の表面にＣ−Ｈ結合の存在を確認した。
（４）ＴＥＭでは、図７に示す画像処理図から、１次粒子の短手方向長さＳＬが１０〜３０ｎｍであり、長手方向長さＬＬが２０〜２００ｎｍ程度の針状形状であることを確認した。また、１次粒子のアスペクト比は、図７に示す画像処理図より測定して、２〜２０であることを確認した。
【０２３８】
比較例４
５ｍＬの高圧反応器（ＡＫＩＣＯ製）に、水酸化マグネシウム（和光純薬工業社製）０．０６１２ｇ、チタン錯体（合成例１）０．５ｇおよび純水を２．６１７ｍＬを仕込んだ。
【０２３９】
次に、高圧反応器の蓋を締め、振とう式加熱炉（ＡＫＩＣＯ社製）にて４００℃に加熱し、高圧反応器内を４０ＭＰａに加圧して、１０分間振とうすることにより水熱合成した。
【０２４０】
その後、高圧反応器を冷水中に投入することによって、急速冷却した。
【０２４１】
次いで、エタノール（和光純薬工業社製）を加えて攪拌し、遠心機（商品名：ＭＸ−３０１、トミー精工社製）にて、１２０００Ｇで１０分間遠心分離し、乾燥することにより、粒子を得た。
【０２４２】
その後、得られた粒子について、上記した（１）ＸＲＤ、（２）ＦＴ−ＩＲおよび（４）ＴＥＭをそれぞれ評価した。
【０２４３】
比較例４の各成分の配合処方および評価を表５に示し、ＴＥＭ写真の画像処理図を図８に示す。
【０２４４】
その結果、（１）ＸＤＲでは、無機粒子を形成する無機化合物がチタン酸マグネシウムであることを確認した。
（２）ＦＴ−ＩＲでは、２８００〜３０００ｃｍ−１のＣ−Ｈ伸縮振動を確認し、無機粒子の表面にＣ−Ｈ結合の存在を確認できなかった。
（４）ＴＥＭでは、図８から、１次粒子の短手方向長さＳＬが２０〜３０ｎｍであり、長手方向長さＬＬが３０〜２００ｎｍ程度の針状形状であることを確認した。また、１次粒子のアスペクト比は、図８より算出して、１．５〜１０であることを確認した。
【０２４５】
比較例５および比較例６
表５の配合処方および処理条件に準拠して、比較例４と同様にして、粒子を得、これを、比較例４と同様にして、評価した。それらの結果を、表５に示す。
【０２４６】
実施例５６
５０ｍＬのスクリュー管瓶に、実施例２６で得られた粒子０．１ｇとクロロホルム３０ｇとを仕込んだ。
【０２４７】
次いで、スパーテルでそれらを攪拌した後、一昼夜静置することにより、上澄みと沈殿物に分離させた（沈降分離、湿式分級）。
【０２４８】
次に、上澄みを取り出し、これを乾燥させることによって、粒子径が小さい粒子を得た。
【０２４９】
その後、得られた粒子について、上記した（１）ＸＲＤ、（２）ＦＴ−ＩＲおよび（３）ＦＥ−ＳＥＭをそれぞれ評価した。
【０２５０】
実施例５６の各成分の配合処方および評価を表５に示し、ＦＥ−ＳＥＭ写真の画像処理図を図９に示す。
【０２５１】
その結果、（１）ＸＤＲでは、無機粒子を形成する無機化合物がＳｒＣＯ３であることを確認した。
（２）ＦＴ−ＩＲでは、２８００〜３０００ｃｍ−１のＣ−Ｈ伸縮振動を確認し、無機粒子の表面にＣ−Ｈ結合の存在を確認した。
（３）ＦＥ−ＳＥＭでは、図９から、１次粒子の短手方向長さＳＬが２０〜５０ｎｍであり、長手方向長さＬＬが３０〜２００ｎｍ程度の針状形状であり、実施例２６の粒子（湿式分級前の粒子）の大きさより小さくなっていることを確認した。また、１次粒子のアスペクト比は、図９より算出して、１．５〜１０であることを確認した。
【０２５２】
【表５】
0005612953.tif 000006
【０２５３】
調製例１
（粒子分散液の調製）
５０ｍＬのスクリュー管瓶に、参考例４８で得られた粒子０．１ｇおよびシクロヘキサン１０ｇを仕込み、スパーテルで攪拌することにより、粒子がシクロヘキサン中に分散されている粒子分散液を調製した。
【０２５４】
この粒子分散液について、（５）粒度分布測定を実施した。
【０２５５】
得られた粒度分布を図１０に示す。
【０２５６】
図１０の粒度分布は、参考例４８の粒度分布（つまり、短手方向長さＳＬおよび長手方向長さＬＬから算出される粒径、平均粒子径４００μｍ）と一致することが分かった。
【０２５７】
従って、調製例１の粒子分散液において、粒子が、１次粒子でシクロヘキサン中に分散されていることが確認された。
【０２５８】
また、実施例１〜２８、参考例２９〜４７、４９〜５５、実施例５６および比較例２〜６で得られた粒子について、上記と同様にして、粒子分散液を調製した。次いで、それらについて、（５）粒子径測定を評価した。
【０２５９】
その結果、実施例１〜２８、参考例２９〜４７、４９〜５５、実施例５６の粒子から調製された粒子分散液においては、粒子が、１次粒子でシクロヘキサンまたはクロロホルム中に分散されていた。
【０２６０】
一方、比較例２〜６の粒子から調製された粒子分散液については、粒度分布測定によって、粒子がシクロヘキサンまたはクロロホルム中で互いに凝集して、２次粒子（平均粒子径０．８μｍ以上）を形成していることが確認された。
【０２６１】
作製例１
（樹脂成形体の作製）
１００ｍＬのスクリュー管瓶に、参考例３６で得られた粒子０．５ｇおよびクロロホルム４．５ｇを仕込み、スパーテルで攪拌することにより、粒子がクロロホルム中に分散されている粒子分散液Ａを調製した。
【０２６２】
次いで、ポリアリレート（Ｍｗ＝６０,０００〜８０,０００、軟化温度：２００℃）４．５ｇをクロロホルム４０．５ｇに溶解させた樹脂溶液と、分散液Ａとを混合して粒子含有樹脂液を調製し、その粒子含有樹脂液を乾燥機で５０℃で、１時間乾燥させて、クロロホルムを除去することにより、粒子分散樹脂組成物を得た。
【０２６３】
その後、得られた粒子分散樹脂組成物を、直径１０ｍｍ、深さ５ｍｍの金型に注入し、次いで、条件２００℃、６０ＭＰａの真空プレスで成形することにより、樹脂成形体を作製した。
【０２６４】
この樹脂成形体について、（３）電解放射型走査型電子顕微鏡（ＦＥ−ＳＥＭ）によって断面観察した。
【０２６５】
参考例３６の粒子が分散されている樹脂成形体の断面のＦＥ−ＳＥＭ写真の画像処理図を図１１に示す。
【０２６６】
図１１から分かるように、粒子が、ポリアリレート中で、１次粒子で均一に分散されていることを確認した。
【０２６７】
また、実施例１〜２８、参考例２９〜３５、３７〜４２、４７〜５５、実施例５６および比較例２〜６で得られた粒子についても、上記と同様にして、樹脂成形体を作製した。次いで、それらについて、（３）電解放射型走査型電子顕微鏡（ＦＥ−ＳＥＭ）によって断面観察した。
【０２６８】
比較例２の粒子が分散されている樹脂成形体の断面のＦＥ−ＳＥＭ写真の画像処理図を図１２に示す。
【０２６９】
その結果、実施例１〜２８、参考例２９〜３５、３７〜４２、４７〜５５、実施例５６の粒子から作製された樹脂成形体については、粒子が、ポリアリレート中で、１次粒子で均一に分散されていた。
面観察した。
【０２７０】
一方、比較例２〜６の粒子から調製された樹脂成形体については、粒子が、ポリアリレート中で、凝集して、２次粒子を形成していることが確認された。
【０２７１】
作製例２
（光学フィルムの作製）
１００ｍＬのスクリュー管瓶に、参考例３６で得られた粒子０．１ｇおよびクロロホルム０．９ｇを仕込み、スパーテルで攪拌することにより、粒子がクロロホルム中に分散されている粒子分散液Ｂを調製した。
【０２７２】
次いで、ポリアリレート（Ｍｗ＝６０,０００〜８０,０００、軟化温度：２００℃）０．９ｇをクロロホルム８．１ｇに溶解させた樹脂溶液と、分散液Ｂとを混合して粒子分散樹脂液を調製し、その粒子分散樹脂液を、スピンコートで支持板上に塗布後、乾燥機で、５０℃、１時間乾燥させて、クロロホルムを除去することにより、粒子分散樹脂組成物からなる塗膜を得た。
【０２７３】
続いて、得られた塗膜を、１００℃で、１０分間乾燥させることにより、厚み２０μｍの光学フィルムを作製した。
【０２７４】
この光学フィルムについて、（３）電解放射型走査型電子顕微鏡（ＦＥ−ＳＥＭ）によって断面観察した。
【０２７５】
参考例３６の粒子が分散されている光学フィルムの断面のＦＥ−ＳＥＭ写真の画像処理図を図１３に示す。
【０２７６】
図１３から分かるように、粒子が、ポリアリレート中で、１次粒子で均一に分散されていることを確認した。
【０２７７】
また、実施例１〜２８、参考例２９〜３５、３７〜４２、４７〜５５、実施例５６および比較例２〜６で得られた粒子についても、上記と同様にして、光学フィルムを作製した。次いで、それらについて、（３）電解放射型走査型電子顕微鏡（ＦＥ−ＳＥＭ）によって断面観察した。
【０２７８】
比較例２の粒子が分散されている光学フィルムの断面のＦＥ−ＳＥＭ写真の画像処理図を図１４に示す。
【０２７９】
その結果、実施例１〜２８、参考例２９〜３５、３７〜４２、４７〜５５、実施例５６の粒子から作製された光学フィルムについては、粒子が、ポリアリレート中で、１次粒子で均一に分散されていた。
【０２８０】
一方、比較例２〜６の粒子から調製された光学フィルムについては、粒子が、ポリアリレート中で、凝集して、２次粒子を形成していることが確認された。
【図１０】
0005612953.tif 000007
【図１】
0005612953.tif 000008
【図２】
0005612953.tif 000009
【図３】
0005612953.tif 000010
【図４】
0005612953.tif 000011
【図５】
0005612953.tif 000012
【図６】
0005612953.tif 000013
【図７】
0005612953.tif 000014
【図８】
0005612953.tif 000015
【図９】
0005612953.tif 000016
【図１１】
0005612953.tif 000017
【図１２】
0005612953.tif 000018
【図１３】
0005612953.tif 000019
【図１４】
0005612953.tif 000020